(57)【要約】【課題】使用時の発塵性が抑制された低発塵性粉末樹脂混合物を提供すること【解決手段】熱硬化性樹脂および流動パラフィンを含む低発塵性粉末を準備する工程と、前記低発塵性粉末と、充填材をドライミックスして低発塵性粉末樹脂混合物を得る工程と、を含む低発塵性粉末樹脂混合物の製造方法。【選択図】なし【特許請求の範囲】
【請求項１】
熱硬化性樹脂および流動パラフィンを含む低発塵性粉末を準備する工程と、
前記低発塵性粉末と、充填材をドライミックスして低発塵性粉末樹脂混合物を得る工程と、
を含む低発塵性粉末樹脂混合物の製造方法。
【請求項２】
前記熱硬化性樹脂が、フェノール樹脂またはエポキシ樹脂である請求項１に記載の低発塵性粉末樹脂混合物の製造方法。
【請求項３】
前記流動パラフィンが、脂環式成分を含んでいる請求項１または２に記載の低発塵性粉末樹脂混合物の製造方法。
【請求項４】
低発塵性粉末を準備する前記工程において、前記熱硬化性樹脂の総重量に対し、０．０５重量％以上２重量％以下の前記流動パラフィンを添加する請求項１乃至３のいずれか一項に記載の低発塵性粉末樹脂混合物の製造方法。
【請求項５】
請求項１に記載の低発塵性粉末樹脂混合物の製造方法において用いられる低発塵性粉末であって、
熱硬化性樹脂と、
流動パラフィンと、
を含む低発塵性粉末。
【請求項６】
前記熱硬化性樹脂が、フェノール樹脂またはエポキシ樹脂である請求項５に記載の低発塵性粉末。
【請求項７】
前記流動パラフィンが、脂環式成分を含んでいる請求項５または６に記載の低発塵性粉末。
【請求項８】
前記熱硬化性樹脂の総重量に対し、０．０５重量％以上２重量％以下の前記流動パラフィンを含む請求項５乃至７のいずれか一項に記載の低発塵性粉末。
【請求項９】
溶融した熱硬化性樹脂に流動パラフィンを添加することにより、発塵量を低減させる、樹脂の低発塵化方法。
【請求項１０】
前記熱硬化性樹脂の総重量に対し、０．０５重量％以上２重量％以下の前記流動パラフィンを添加する請求項９に記載の樹脂の低発塵化方法。
【請求項１１】
請求項１乃至４のいずれか一項に記載の低発塵性粉末樹脂混合物の製造方法により得られた低発塵性粉末樹脂混合物から成形品を得る工程を含む、成形品の製造方法。
【請求項１２】
成形品を得る前記工程において、前記低発塵性粉末樹脂混合物を加熱混練する、請求項１１に記載の成形品の製造方法。
【請求項１３】
成形品を得る前記工程において、前記低発塵性粉末樹脂混合物を溶融成形する、請求項１１に記載の成形品の製造方法。
【請求項１４】
成形品を得る前記工程において、前記低発塵性粉末樹脂混合物を基材に塗布する、請求項１１に記載の成形品の製造方法。
【発明の詳細な説明】
【技術分野】
【０００１】
本発明は、低発塵性粉末樹脂混合物の製造方法、低発塵性粉末、樹脂の低発塵化方法および成形品の製造方法に関する。
【背景技術】
【０００２】
微粉体あるいは粉体の低発塵化方法として、以下のものがある。
【０００３】
特許文献１には、消石灰、ドロマイト、炭酸カルシウム、セメント、石膏、スラグおよび水酸化マグネシウム等の作業時に粉塵として飛散しやすい微粉体の低発塵化処理方法が記載されている。具体的には、微粉体に対して分岐ポリエチレンイミン溶液を混合することで、微粉体の低発塵化を試みている。
【０００４】
特許文献２には、消石灰、軽焼ドロマイト、セメント、石膏、スラグ、コークス粉および珪藻土等の、水が加えられることによって性質が変化してしまうような粉体の低発塵化方法が記載されている。具体的には、溶媒として有機溶媒を用いている分岐ポリエチレンイミン溶液を、粉体と混合することで粉体の低発塵化を試みている。
【０００５】
特許文献１−２に記載されているように、粉体状の低分子化合物の発塵性を抑制する方法はある。しかしながら、例えば、熱硬化性樹脂のように粉末状の高分子化合物の発塵性を抑制する方法はこれまでになかった。
【０００６】
これら高分子化合物の中でも熱硬化性樹脂は、それ自体の極性が高く、一般的に滑剤として用いられる化合物とは混ざりにくいことが知られている。
【先行技術文献】
【特許文献】
【０００７】
【特許文献１】特開平１０−２２６７８０号公報
【特許文献２】特開平１１−８０７１２号公報
【特許文献３】特開２０１１−２１４００２号公報
【発明の概要】
【発明が解決しようとする課題】
【０００８】
熱硬化性樹脂は、通常使用する際、粉末の状態で使用する。このとき粉末状であるが故、熱硬化性樹脂は発塵してしまい周囲に拡散しやすいという問題点がある。使用時に熱硬化性樹脂が発塵してしまった場合、作業空間に樹脂が散布され、例えば、作業空間が汚染される、作業装置に粉末樹脂が混入する、他の試薬類に混入する等といったことが生じる場合があった。
【０００９】
本発明者は、上記問題点を解消するため、熱硬化性樹脂に対し流動パラフィンを添加することによって粉末状の樹脂組成物の発塵を抑制できることを見いだし、本発明に到達した。
【００１０】
本発明は上記事情に鑑みてなされたものであり、使用時の発塵性が抑制された粉末樹脂混合物を提供するものである。
【課題を解決するための手段】
【００１１】
本発明によれば、熱硬化性樹脂および流動パラフィンを含む低発塵性粉末を準備する工程と、
前記低発塵性粉末と、充填材をドライミックスして低発塵性粉末樹脂混合物を得る工程と、
を含む低発塵性粉末樹脂混合物の製造方法が提供される。
【００１２】
従来、流動パラフィンは、熱可塑性樹脂を加熱成形する際、樹脂の流動性や離型性を向上させる滑剤として添加される。
【００１３】
ここで流動性とは、加熱溶融時に圧力を加えた際の樹脂の挙動を示す指標である。このため滑剤は、一般的に、加熱することによって樹脂の流動性が著しく低下する熱硬化性樹脂に対して添加しないことが知られている。
【００１４】
ここで成形前の熱硬化性樹脂に対し、流動パラフィンを混合することによって、熱硬化性樹脂の発塵性を抑制することができる。その理由は必ずしも明らかではないが、以下のように考えられる。熱硬化性樹脂に流動パラフィンを添加した際、静電気が発生する。これによって、各微粒子の間に静電引力が働き、微粒子が舞い上がることを抑制できるものと考えられる。
【００１５】
また、熱硬化性樹脂はフェノール樹脂またはエポキシ樹脂であることが好ましく、流動パラフィンは、脂環式成分を含んでいることが好ましい。こうすることで、樹脂と流動パラフィンは均一に混合しやすくなる。
【００１６】
さらに本発明によれば、上記低発塵性粉末樹脂混合物の製造方法において用いられる低発塵性粉末であって、
熱硬化性樹脂と、
流動パラフィンと、
を含む低発塵性粉末が提供される。
【００１７】
さらに本発明によれば、溶融した熱硬化性樹脂に流動パラフィンを添加することにより、発塵量を低減させる、樹脂の低発塵化方法が提供される。
【００１８】
さらに本発明によれば、上記低発塵性粉末樹脂混合物の製造方法により得られた低発塵性粉末樹脂混合物から成形品を得る工程を含む、成形品の製造方法が提供される。
【発明の効果】
【００１９】
本発明によれば、使用時の発塵性が抑制された粉末樹脂混合物が提供される。
【発明を実施するための形態】
【００２０】
本実施形態に係る低発塵性粉末樹脂混合物の製造方法は、熱硬化性樹脂および流動パラフィンを含む低発塵性粉末を準備する工程と、低発塵性粉末と、充填材をドライミックスして低発塵性粉末樹脂混合物を得る工程と、を含むものである。
【００２１】
（低発塵性粉末）
本実施形態に係る低発塵性粉末は、当該低発塵性粉末中に熱硬化性樹脂と流動パラフィンを含むものである。こうすることにより、発塵性の抑制具合がより優れた低発塵性粉末を提供することができる。その理由は必ずしも明らかではないが、以下のように考えられる。熱硬化性樹脂に流動パラフィンを添加した際、静電気が発生する。静電気が発生した事に伴い、粉末の帯電量は向上する。すなわち、粉末を形成している各微粒子間に電荷による静電引力が働く。この力によって、粉末を使用する時に発生する各微粒子の舞いあがりが抑制され、発塵性も抑制されるものと考えられる。
【００２２】
本実施形態に係る低発塵性粉末の平均粒径ｄ５０は、１μｍ以上５００μｍ以下であることが好ましく、５μｍ以上１００μｍ以下であるとさらに好ましい。低発塵性粉末の平均粒径がこの範囲にあることによって、使用時の発塵性の抑制具合をより優れたものとすることができる。
【００２３】
また、製造された低発塵性粉末は、特に限定されないが、例えば、以下に説明する方法を用いて使用される。
【００２４】
まず、低発塵性粉末を各種充填材と、ドライミックスする。ここで、ドライミックスとは、低発塵性粉末と充填剤とを、それぞれ溶融することなく混合することを示している。また、低発塵性粉末を各種充填材とドライミックスする際に、それぞれの成分を加熱してもよいが、いずれかを溶融させて混練する加熱混練のような形態は、用いない。
このように、本実施形態に係る低発塵性粉末を用いることで、粉末が周囲に拡散して発塵することを抑制させることができるため、従来生じていた作業空間が汚染される、作業装置に粉末樹脂が混入する、他の試薬類に混入する等といったことを防ぐことができる。
【００２５】
ここで、上記各種充填剤とは、特に限定されないが、例えば、砥粒、無機充填材、有機充填材、珪砂、硬化剤、カップリング剤、ゴム、基材、溶剤、顔料、繊維、界面活性剤、凝集剤、毛材料、発泡剤、ガラス、骨材、カーボン、酸等が挙げられる。
【００２６】
その後、ドライミックスして得られた低発塵性粉末樹脂混合物は、特に限定されないが、例えば、加熱混練する、溶融成形する、熱間成形する、熱間施工する、基材に塗布する、その他の製造原料に定着させる、基材を含浸させる等の種々の方法で使用される。こうすることで、本実施形態に係る低発塵性粉末を含む成形品を得ることができる。
【００２７】
また、低発塵性粉末樹脂混合物は、以下に述べる各種製造品を得るための樹脂材料、あるいは成形材料として上記方法で使用される。低発塵性粉末樹脂混合物は、例えば、（１）一般研削砥石、重研削砥石、切断砥石、オフセット砥石、ガラスクロス処理用、ダイヤモンド砥石等の砥石を得るための樹脂材料、（２）研磨布、研磨紙、ディスクサンドペーパー、研磨バブ等の研磨布紙を得るための樹脂材料、（３）シェルモールド法（コールドコート、セミホットコート、ドライホットコート）、有機自硬性（コールドボックス、フェノールウレタン、フェノール酸硬化、リノキュア、フラン、有機酸エステル）、ホットボックス、シェル接着剤、塗型材等の鋳物を得るための樹脂材料、（４）ブレーキライニング、クラッチフェーシング、ディスクパッド、ペーパークラッチフェーシング、制輪子等の摩擦材を得るための樹脂材料、（５）ゴム補強、ホットメルト接着剤、粘着テープ、ゴム系接着剤配合、ゴムラテックス配合、タッキファイヤー、感圧接着剤、金属接着剤配合、ゴム加硫、シーリング材等のゴムを得るための樹脂材料、（６）コンデンサー被覆、絶縁ワニス等の電気絶縁材を得るための樹脂材料、（７）塗料用ベース、油変性塗料、家具用塗料、金属缶用塗料、印刷インキ、オフセット印刷、染色助剤、フォトレジスト等の塗料・印刷インキを得るための樹脂材料、（８）フェルト、フェノール発泡、木粉成形、フェノール樹脂繊維、ハードボード、パーティクルボード、強化木、インシュレーションボード等の有機材料を得るための樹脂材料、（９）ビーター添加、バッテリーセパレーター、エアーフィルター、オイルフィルター等のパルプ含浸製品を得るための樹脂材料、（１０）ガラス繊維製品（マット、保温筒）、ロックウール・スラグウール製品、釣竿等の無機繊維結合品を得るための樹脂材料、（１１）不定形材（マッド材、吹付材、スタンプ材、投げ込み材、圧入材、キャスタブル）、定形材（塩基性不焼成、炭珪焼成、スライディングノズル、浸漬ノズル）、押湯保温材、タンディッシュボード、骨材一次結合材、坩堝等の耐火物製品を得るための樹脂材料、（１２）合板（特類）、集成材、パネル接着剤等の木工接着剤を得るための樹脂材料、（１３）不滲透性炭素製品、炭素質シーリング材、電刷子、摺動材、活性炭、耐食目地剤、エポキシ樹脂硬化剤、注型、フェノールＦＲＰ等のその他の製品を得るための樹脂材料として用いられる。
【００２８】
（熱硬化性樹脂）
本実施形態に係る低発塵性粉末に含まれる熱硬化性樹脂は、特に制限されるものではないが、例えば、フェノール樹脂、エポキシ樹脂、メラミン樹脂、尿素樹脂、オキセタン樹脂、（メタ）アクリレート樹脂、不飽和ポリエステル樹脂、ジアリルフタレート樹脂、またはマレイミド樹脂等が用いられる。また、これらを単独または２種類以上組み合わせて使用することもできる。これらの中でも、フェノール樹脂またはエポキシ樹脂を用いることが好ましい。
【００２９】
フェノール樹脂またはエポキシ樹脂を用いた場合、流動パラフィンとの混合が均一になりやすい。このため、使用時の発塵性の抑制具合がより優れたものとなる。
【００３０】
本実施形態におけるフェノール樹脂は、フェノール類とアルデヒド類とを、アルカリ性、または、酸性触媒の存在下で反応させて得られるものであり、芳香族環に少なくとも１つ以上のフェノール性水酸基を有している。
例えば、フェノール樹脂、クレゾール樹脂、レゾルシン樹脂、キシレノール樹脂、ナフトール樹脂、ビスフェノールＡ樹脂、アラルキルフェノール樹脂、ビフェニルアラルキルフェノール樹脂、およびフェノール性水酸基を有するカシューナッツ油などによる変性フェノール樹脂などが挙げられる。また、フェノール性水酸基を有する物質を含む、キシレン変性フェノール樹脂、およびフェノール類とロジン、テルペン油などで変性した油変性フェノール樹脂、ゴムで変性したゴム変性フェノール樹脂などの各種変性フェノール樹脂なども使用することができる。
【００３１】
上記フェノール樹脂を得るために用いるフェノール類としては、芳香族環にフェノール性水酸基を有するものが好ましく、さらにはフェノール性水酸基以外の置換基を有していてもかまわない。例えば、フェノール、ｏ−クレゾール、ｍ−クレゾール、ｐ−クレゾールなどのクレゾール、混合クレゾール、２，３−キシレノール、２，４−キシレノール、２，５−キシレノール、２，６−キシレノール、３，４−キシレノール、３，５−キシレノールなどのキシレノール、ｏ−エチルフェノール、ｍ−エチルフェノール、ｐ−エチルフェノールなどのエチルフェノール、イソプロピルフェノール、ブチルフェノール、ｐ−ｔｅｒｔ−ブチルフェノールなどのブチルフェノール、ｐ−ｔｅｒｔ−アミルフェノール、ｐ−オクチルフェノール、ｐ−ノニルフェノール、ｐ−クミルフェノールなどのアルキルフェノール、フルオロフェノール、クロロフェノール、ブロモフェノール、ヨードフェノールなどのハロゲン化フェノール、ｐ−フェニルフェノール、アミノフェノール、ニトロフェノール、ジニトロフェノール、トリニトロフェノールなどの１価フェノール置換体、および１−ナフトール、２−ナフトールなどの１価のナフトール、レゾルシン、アルキルレゾルシン、ピロガロール、カテコール、アルキルカテコール、ハイドロキノン、アルキルハイドロキノン、フロログルシン、ビスフェノールＡ、ビスフェノールＦ、ビスフェノールＥ、ビスフェノールＳ、ジヒドロキシナフタリンなどの多価フェノール類、フェノール性水酸基を有する物質より構成されるカシューナッツ油、などが挙げられる。これらを単独または２種類以上組み合わせて使用することができる。また、これらフェノール性水酸基を有するフェノール類と他のフェノール性水酸基を含有しない物質との共重合体を使用してもかまわない。これにより、分子中に少なくとも１つ以上のフェノール性水酸基を有するフェノール樹脂を得ることができる。
【００３２】
また、上記フェノール樹脂を得るために用いるアルデヒド類としては、例えば、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド、パラキシレンジメチルエーテルなどが挙げられる。これらを単独または２種類以上組み合わせて使用することもできる。
【００３３】
上記フェノール類とアルデヒド類とを反応させる方法としては、特に限定されず、公知の方法を採用することができる。
【００３４】
上記フェノール樹脂を得る場合の触媒としては、特に限定されず、酸触媒、塩基触媒、遷移金属塩触媒などが挙げられる。酸触媒としては、例えば、塩酸、硫酸、リン酸類などの無機酸、シュウ酸、ｐ−トルエンスルホン酸、有機ホスホン酸などの有機酸を用いることができる。また、塩基触媒としては、例えば、水酸化ナトリウム、水酸化カリウム、水酸化リチウムなどのアルカリ金属水酸化物、水酸化カルシウム、水酸化バリウムなどのアルカリ土類金属水酸化物、アンモニア、アルキルアミンなどのアミン類などを用いることができる。さらに遷移金属塩触媒としては、例えば、シュウ酸亜鉛、酢酸亜鉛などが挙げられる。
【００３５】
また、エポキシ樹脂としては、例えば、フェノールノボラック型エポキシ樹脂、クレゾールノボラック型エポキシ樹脂等のノボラック型エポキシ樹脂；ビスフェノールＡ型エポキシ樹脂、ビスフェノールＦ型エポキシ樹脂等のビスフェノール型エポキシ樹脂；Ｎ，Ｎ−ジグリシジルアニリン、Ｎ，Ｎ−ジグリシジルトルイジン、ジアミノジフェニルメタン型グリシジルアミン、アミノフェノール型グリシジルアミンのような芳香族グリシジルアミン型エポキシ樹脂；ハイドロキノン型エポキシ樹脂；ビフェニル型エポキシ樹脂；スチルベン型エポキシ樹脂；トリフェノールメタン型エポキシ樹脂；トリフェノールプロパン型エポキシ樹脂；アルキル変性トリフェノールメタン型エポキシ樹脂；トリアジン核含有エポキシ樹脂；ジシクロペンタジエン変性フェノール型エポキシ樹脂；ナフトール型エポキシ樹脂；ナフタレン型エポキシ樹脂；ナフチレンエーテル型エポキシ樹脂；フェニレンおよび／またはビフェニレン骨格を有するフェノールアラルキル型エポキシ樹脂、フェニレンおよび／またはビフェニレン骨格を有するナフトールアラルキル型エポキシ樹脂等のアラルキル型エポキシ樹脂、またはビニルシクロヘキセンジオキシド、ジシクロペンタジエンオキシド、アリサイクリックジエポキシ−アジペイド等の脂環式エポキシ等の脂肪族エポキシ樹脂が挙げられる。これらは単独でも２種以上混合して使用しても良い。
【００３６】
これら熱硬化性樹脂は、使用時に、硬化剤、無機充填剤、硬化促進剤、カップリング剤、無機難燃剤等のその他の成分を含有させても良い。こうすることにより、低発塵性粉末樹脂混合物に求められる特性の違いによって、種々の使用方法に適した低発塵性粉末を、適宜調製することが可能となる。
【００３７】
（流動パラフィン）
本実施形態に係る低発塵性粉末に含まれる流動パラフィンは、特に制限されるものではないが、脂環式成分を含むことが好ましい。脂環式成分を含む流動パラフィンは、熱硬化性樹脂と均一に混合しやすく、使用時の発塵性の抑制具合がより優れたものとすることができる。
【００３８】
なお、流動パラフィンは、特許文献３に記載されているように、熱可塑性樹脂と組み合わせて滑剤として使用される例は知られていた。しかし、流動パラフィンは熱硬化性樹脂と組み合わせて使用することは行われていない。
【００３９】
（低発塵性粉末の製造方法）
本実施形態に係る低発塵性粉末は、熱硬化性樹脂と流動パラフィンを混合することにより製造される。
【００４０】
以下、本実施形態に係る製造方法について詳細に説明する。
【００４１】
本実施形態に係る低発塵性粉末は、たとえば、以下の方法で製造される。
まず、熱硬化性樹脂に対し、流動パラフィンを混合する。具体的な混合方法としては、溶融した熱硬化性樹脂に対し、流動パラフィンを添加して撹拌混合する方法を用いる。こうすることで、得られる低発塵性粉末中に流動パラフィンを微分散させることができる。
また、熱硬化性樹脂と流動パラフィンの混合温度は８０℃以上２５０℃以下であることが好ましい。この温度範囲で混合することによって、熱硬化性樹脂と流動パラフィンは、均一に混合されやすくなる。
【００４２】
熱硬化性樹脂と流動パラフィンを混合する際、できる限りこれら成分を均一に混合することで、使用時の発塵性の抑制具合を優れたものとすることができる。
【００４３】
また、添加する流動パラフィンは、熱硬化性樹脂の総重量に対し、０．０５重量％以上２重量％以下を添加することが好ましく、０．１重量％以上１重量％以下を添加するとさらに好ましい。流動パラフィンの添加量がこの範囲にあることで、製造された低発塵性粉末を使用する際の発塵性の抑制具合をより優れたものとすることができる。
【００４４】
次に、得られた熱硬化性樹脂と流動パラフィンの混合物を粉砕することで、本実施形態に係る低発塵性粉末を得る。
【００４５】
なお、粉砕され粉末状となった樹脂組成物は粒子径がバラバラであるが、篩を用いて粒子径を揃えることによって、均一な静電相互作用を引き起こすことが可能である。このように粒子径を揃えることで、低発塵性粉末を使用する際の発塵性の抑制具合をより優れたものとすることができる。なお、粒子径の好ましい範囲は、上記で述べた通りである。
【実施例】
【００４６】
［実施例］
（１）低発塵性粉末の製造
まず、３Ｌの円筒型セパラブルフラスコ中にフェノール樹脂（住友ベークライト社製スミライトレジン（登録商標）ＰＲ−５０７３１）を１０００重量部入れ２００℃に昇温して融解した。なお、ここで使用する円筒型セパラブルフラスコは、撹拌装置、還流冷却器および温度計を備えたものを使用する。
【００４７】
次に、溶融したフェノール樹脂の総重量に対して、流動パラフィン（ＭＯＲＥＳＣＯ社製モレスコホワイトＰ−３５０Ｐ）を２重量部添加して２００℃で撹拌混合した。
【００４８】
次に、溶融混合した樹脂をステンレス製バットに取り出し２５℃（室温）で冷却し固形樹脂を得た。そして、得られた固形樹脂を、平均粒径３０μｍになるまでボールミルで粉砕し、粉末を作製した。
【００４９】
（２）評価方法および結果
作製した粉末を１００ｃｃプラスチックカップで一杯分量り取り、２５℃で地上１ｍから落下させた。このように作製した粉末を落下させても、発塵はほぼ発生しなかった。
【００５０】
［比較例］
実施例の粉末の製造において、流動パラフィンを添加せずに比較例の粉末を作製した。なお、評価は実施例と同様の方法で行った。
【００５１】
この結果、作製した粉末は、激しく発塵した。
【００５２】
このように、熱硬化性樹脂に対し流動パラフィンを混合することで、従来の熱硬化性樹脂と比較して、使用時の発塵性の抑制具合が優れた粉末を得ることができる。
そして、得られた粉末に対して、充填材をドライミックスすることで樹脂混合物を得た。このとき、実施例で得られた粉末は、充填剤とドライミックスする際に、発塵はほぼ発生しなかった。一方、比較例で得られた粉末樹脂組成物は、激しく発塵した。
【００５３】
以上、本発明の実施形態について述べたが、これらは本発明の例示であり、上記以外の様々な構成を採用することもできる。